(57)【要約】【課題】従来よりも簡易的な工程で製造することができ、酸化グラフェンよりも導電性に優れた銀／酸化グラフェン複合体を得る。【解決手段】本発明は、銀ナノ粒子が酸化グラフェンの層間にインターカレーションされたシート状の銀／酸化グラフェン複合体であって、前記銀／酸化グラフェン複合体の少なくとも片面に前記銀ナノ粒子を担持した銀／酸化グラフェン複合体である。本発明に係る銀／酸化グラフェン複合体の製造方法は、黒鉛を酸化させて酸化グラフェンを製造する工程と、前記酸化グラフェンの溶液中で硝酸銀をクエン酸ナトリウムで還元する酸化還元工程とを有するものである。【選択図】図１
2020075828.tif 000002
【特許請求の範囲】
【請求項１】
銀ナノ粒子が酸化グラフェンの層間にインターカレーションされたシート状の銀／酸化グラフェン複合体であって、
前記銀／酸化グラフェン複合体の少なくとも片面に前記銀ナノ粒子を担持した銀／酸化グラフェン複合体。
【請求項２】
前記銀ナノ粒子の直径が、３ｎｍ〜１０ｎｍであることを特徴とする請求項１に記載の銀／酸化グラフェン複合体。
【請求項３】
前記銀／酸化グラフェン複合体が、ナノスクロールに巻き上げられたものであることを特徴とする請求項１または２に記載の銀／酸化グラフェン複合体。
【請求項４】
前記銀／酸化グラフェン複合体の単体の直径が、６０ｎｍ〜２８０ｎｍであることを特徴とする請求項３に記載の銀／酸化グラフェン複合体。
【請求項５】
前記銀／酸化グラフェン複合体の単体の長さが、１４０ｎｍ〜２０００ｎｍであることを特徴とする請求項３または４に記載の銀／酸化グラフェン複合体。
【請求項６】
体積抵抗率が、１．８９７×１０−５Ω・ｃｍ〜２．２１０×１０２Ω・ｃｍであることを特徴とする請求項１〜５のいずれか１項に記載の銀／酸化グラフェン複合体。
【請求項７】
請求項１〜６のいずれか１項に記載の銀／酸化グラフェン複合体を含むことを特徴とする導電性材料。
【請求項８】
黒鉛を酸化させて酸化グラフェンを製造する工程と、
前記酸化グラフェンの溶液中で硝酸銀をクエン酸ナトリウムで還元する酸化還元工程とを有する銀／酸化グラフェン複合体の製造方法。
【発明の詳細な説明】
【技術分野】
【０００１】
本発明は、銀／酸化グラフェン複合体およびその製造方法に関するものである。
【背景技術】
【０００２】
近年、グラフェンは、優れた電子的、機械的、光学的特性を持つことから、多くの分野から注目を集めている。しかし、グラフェンの製造が難しいこと、加工性が低いこと、エレクトロニクス分野では電子構造にバンドギャップがないことなど、グラフェンの利用拡大を妨げる大きな問題が残されている。一方、グラフェンの前駆体としての酸化グラフェンは、従来公知のＢｒｏｄｉｅ法、Ｓｔａｕｄｅｎｍａｉｅｒ法、Ｈｕｍｍｅｒｓ法、改良Ｈｕｍｍｅｒｓ法等の化学的方法を用いて、黒鉛を酸化することにより容易に製造することができる。また、酸化グラフェンは、いくつかの極性溶媒または水に対する分散性を示し、安定であり、酸化活性、製膜しやすい特徴を持っており、他の材料との複合化が容易である。そのため、酸化グラフェンは、電極材料、熱伝導性材料、触媒、潤滑剤、樹脂補強材など様々な応用が検討されており、例えば特許文献１には、シート状の酸化グラフェンが開示されている。
【先行技術文献】
【特許文献】
【０００３】
【特許文献１】国際公開第２０１１／０７４１２５号
【発明の開示】
【発明が解決しようとする課題】
【０００４】
近年では、様々な電子デバイスにおいて、電極材料の導電性をより一層向上させることが求められている。この点は、上記特許文献１におけるシート状の酸化グラフェンについても同様である。
【０００５】
そこで、本発明は、酸化グラフェンよりも導電性に優れた銀／酸化グラフェン複合体およびその製造方法の提供を目的とする。
【課題を解決するための手段】
【０００６】
（１）  本発明の銀／酸化グラフェン複合体は、銀ナノ粒子が酸化グラフェンの層間にインターカレーションされたシート状の銀／酸化グラフェン複合体であって、前記銀／酸化グラフェン複合体の少なくとも片面に前記銀ナノ粒子を担持したものである。
【０００７】
（２）  上記（１）の銀／酸化グラフェン複合体においては、前記銀ナノ粒子の直径が、３ｎｍ〜１０ｎｍであることが好ましい。
【０００８】
（３）  上記（１）または（２）の銀／酸化グラフェン複合体においては、ナノスクロールに巻き上げられたものであることが好ましい。
【０００９】
（４）  上記（３）の銀／酸化グラフェン複合体においては、前記銀／酸化グラフェン複合体の単体の直径が、６０ｎｍ〜２８０ｎｍであることが好ましい。
【００１０】
（５）  上記（３）または（４）の銀／酸化グラフェン複合体においては、前記銀／酸化グラフェン複合体の単体の長さが、１４０ｎｍ〜２０００ｎｍであることが好ましい。
【００１１】
（６）  上記（１）〜（５）の銀／酸化グラフェン複合体においては、体積抵抗率が１．８９７×１０−５Ω・ｃｍ〜２．２１０×１０２Ω・ｃｍであることが好ましい。
【００１２】
（７）  本発明の導電性材料は、上記（１）〜（６）のいずれかに記載の銀／酸化グラフェン複合体を含むことを特徴とするものである。
【００１３】
（８）  本発明の銀／酸化グラフェン複合体の製造方法は、黒鉛を酸化させて酸化グラフェンを製造する工程と、前記酸化グラフェンの溶液中で硝酸銀をクエン酸ナトリウムで還元する酸化還元工程とを有するものである。
【発明の効果】
【００１４】
本発明によれば、酸化グラフェンよりも導電性に優れた銀／酸化グラフェン複合体およびその製造方法を提供できる。また、銀ナノ粒子が酸化グラフェンの層間にインターカレーションされ、分子間水素結合の存在により酸化グラフェン層にローリングが生じて、銀／酸化グラフェンナノスクロールを製造することができる。銀／酸化グラフェンナノスクロールは、優れた導電性を有するので、ナノ電気機械システム（ＮＥＭＳ）センサなどの導電性材料に有効に使用することができる。また、透明導電膜(ＴＣＦＳ)材料にも有効に使用することができる。また、本発明の製造方法によれば、室温近辺の温和な条件で銀／酸化グラフェン複合体を容易に製造でき、有機溶媒を用いないので安全性も高い。
【図面の簡単な説明】
【００１５】
【図１】本発明の実施形態に係る銀／酸化グラフェン複合体の製造過程を示す図である。
【図２】本発明の実施例１の酸化グラフェンのＳＥＭ写真である。
【図３】本発明の実施例１の銀／酸化グラフェン複合体のＦＥ−ＳＥＭ写真である。
【図４】本発明の実施例１の銀／酸化グラフェン複合体のＴＥＭ写真である。
【図５】本発明の実施例１の銀／酸化グラフェン複合体のＥＤＳ分析図である。
【図６】本発明の実施例１の銀／酸化グラフェン複合体のＦＴ−ＩＲスペクトルを示す図である。
【図７】本発明の実施例１の銀／酸化グラフェン複合体のＸＲＤパターンを示す図である。
【発明を実施するための形態】
【００１６】
以下、図面を参照して、本発明の実施形態に係る銀／酸化グラフェン複合体について説明する。本実施形態の銀／酸化グラフェン複合体は、銀ナノ粒子で充填された酸化グラフェンシートがナノスクロールに巻き上げられたものである。
【００１７】
本実施形態におけるグラフェンは、ハニカム構造のｓｐ２炭素から構成される炭素原子１個の厚さの２次元シートである。本実施形態における酸化グラフェン（ＧＯ）は、黒鉛を用いて改良Ｈｕｍｍｅｒｓ法により製造したものである。黒鉛は、グラファイトフレークが好ましい。また、酸化グラフェンは、ヒドロキシ基およびカルボキシ基を有するものである。本実施形態における銀／酸化グラフェン複合体の製造方法は、黒鉛を酸化させて酸化グラフェンを製造する工程と、酸化グラフェンの溶液中で銀粒子の前駆体である硝酸銀を、クエン酸ナトリウムで還元する酸化還元工程とを有するものである。また、上記製造方法により製造された銀／酸化グラフェン複合体は、銀ナノ粒子で充填された単層の酸化グラフェンシートがナノスクロールに巻き上げられて形成された棒状の銀／酸化グラフェンナノスクロールである。また、上記製造方法の酸化還元工程において、濃度が５質量％の酸化グラフェン水溶液４２ｍｌに対して、配合する硝酸銀およびクエン酸ナトリウムの配合量は、硝酸銀：クエン酸ナトリウム＝０．５ｇ：１．７６ｇ〜２．０ｇ：１．７６ｇであることが好ましい。また、上記製造方法における酸化グラフェン水溶液の濃度は、２．５質量％〜１０質量％であることが好ましい。また、上記製造方法により製造された銀／酸化グラフェン複合体の直径は、６０ｎｍ〜２８０ｎｍであることが好ましく、また銀／酸化グラフェン複合体の長さは、１４０ｎｍ〜２０００ｎｍであることが好ましい。なお、銀／酸化グラフェン複合体の直径または長さが上記範囲に含まれる場合には、銀／酸化グラフェン複合体はナノスクロールに巻き上げられ、棒状の銀／酸化グラフェンナノスクロールが形成される。一方、上記範囲外の銀／酸化グラフェン複合体においては、棒状から層状になる傾向があり、本実施形態における銀／酸化グラフェンナノスクロールは形成されない。
【００１８】
（実施例１）
次に、本発明に係る銀／酸化グラフェン複合体について、実施例を用いて説明する。実施例１では、銀／酸化グラフェン複合体である銀／酸化グラフェンナノスクロールを製造した。詳細は、以下のとおりである。なお、以下で使用するグラファイトフレークは、Ａｌｆａ Ａｅｓａｒ社から購入したものである。また、以下で使用する硫酸、過マンガン酸カリウム、過酸化水素、塩酸、硝酸銀、クエン酸ナトリウム、および２−ジメチルアミノエタノール（ＤＭＡＥ）は、富士フイルム和光純薬株式会社から購入したものである。
【００１９】
まず、改良Ｈｕｍｍｅｒｓ法により酸化グラフェンを製造した。氷浴中で撹拌しながら、粉末状のグラファイトフレーク（１ｇ）を硫酸（濃度９９％、２３ｍｌ）に添加した。グラファイトフレークが完全に溶解する間、過マンガン酸カリウム（３ｇ）を非常にゆっくりと加え、懸濁液の温度を５℃より低くなるように保持した。その後、４０℃のオイルバスに移し、３０分間撹拌した。そして、脱イオン水５０ｍｌを添加し、９５℃で１５分間撹拌した。さらに、１５０ｍｌの脱イオン水を添加し、続いて過酸化水素（濃度３０％、５ｍｌ）を添加した。溶液の色は暗褐色から明るい黄色に変化した。そして、この溶液から混合物を回収し、回収した混合物を塩酸溶液（塩酸：水＝１：９、１５０ｍｌ）で洗浄して、金属イオンを除去した。そして、混合物を含む溶液をｐＨ値が７になるまで、ろ過により精製した。この溶液を超音波で30分間洗浄し、混合物から酸化グラフェンを剥離させた。そして、酸化グラフェンを脱イオン水に分散させた分散液を３５００ｒｐｍで３０分間遠心分離して、剥離していないグラファイトを除去した。その後、酸化グラフェン溶液を凍結乾燥させて、酸化グラフェンを得た。
【００２０】
次に、上記方法により製造した酸化グラフェンを含有する酸化グラフェン水溶液（濃度５質量％、４２ｍｌ）を室温で撹拌しながら、硝酸銀（１ｇ）を添加した。硝酸銀が完全に溶解するまで溶液を撹拌し続けた。そして、クエン酸ナトリウム水溶液（クエン酸ナトリウム：脱イオン水＝１．７６ｇ：４０ｍｌ）を滴下した。さらに、２−ジメチルアミノエタノール（ＤＭＡＥ）水溶液（ＤＭＡＥ：脱イオン水＝０．０５４ｇ：１ｍｌ）を添加し、室温で1時間撹拌した。溶液の色は明るい黄色から淡褐色に変化した。そして、この溶液を遠心分離（５０００ｒｐｍ）で２回洗浄して不純物を除去し、脱イオン水に再分散させ、銀／酸化グラフェンナノスクロール（Ａｇ/ＧＯ ＮＳｓ）水溶液を得た。その後、この溶液を乾燥させて、銀／酸化グラフェンナノスクロールを得ることができた（図１参照）。
【００２１】
（実施例２）
本発明に係る実施例１における酸化グラフェンの形態を、走査型電子顕微鏡（ＳＥＭ、株式会社日立ハイテクノロジーズ製、Ｓ−３０００Ｎ）により観察した。結果を図２に示す。
【００２２】
図２を参照すると、酸化グラフェンは、明らかに層状構造を有し、２つの層状体の水平方向の半径方向寸法は数百ナノメートルから数ミクロンであることが確認できる。また、酸化グラフェンは、親水基であるヒドロキシ基およびカルボキシ基が多く存在するため、端部にわずかなクリンプ（波形）があることが分かる。つまり、酸化グラフェンは、良好な水溶性および安定性を有することが分かる。
【００２３】
（実施例３）
本発明に係る実施例１における銀／酸化グラフェンナノスクロールの形態を、電界放出走査型電子顕微鏡（ＦＥ−ＳＥＭ、株式会社日立ハイテクノロジーズ製、Ｓ−５０００）、および透過型電子顕微鏡（ＴＥＭ、日本電子株式会社製、ＪＥＭ−２０１０）により観察した。結果を図３および図４に示す。
【００２４】
図３（ａ）、（ｂ）は、実施例１で製造した銀／酸化グラフェンナノスクロール水溶液を乾燥させてＦＥ−ＳＥＭ試料として、観察を行った結果を示すＦＥ−ＳＥＭ写真である。図３（ａ）を参照すると、溶液中において銀／酸化グラフェンナノスクロールが存在することを確認でき、多量かつ高密度に分布していることが分かる。また、図３（ｂ）を参照すると、銀／酸化グラフェンナノスクロールの長さが約５００ｎｍであり、直径は分子間水素結合強度に起因して約１００ｎｍであることが分かる。
【００２５】
図４（ａ）、（ｂ）は、実施例１で製造した銀／酸化グラフェンナノスクロール水溶液を乾燥させてＴＥＭ試料として、観察を行った結果を示すＴＥＭ写真である。図４（ａ）を参照すると、銀ナノ粒子が銀／酸化グラフェンナノスクロールに均一かつ十分に分布していることを確認できる。また、図４（ｂ）を参照すると、銀ナノ粒子が球状であり、直径は約３ｎｍ〜１０ｎｍであることが分かる。
【００２６】
（実施例４）
本発明に係る実施例１における銀／酸化グラフェンナノスクロールの構造を、エネルギー分散型Ｘ線分光器（ＥＤＳ）により分析した。結果を図５に示す。なお、ＥＤＳ分析は、ＥＸ−２００を備えたＳ−３０００Ｎ（株式会社日立ハイテクノロジーズ製）を用いて行った。
【００２７】
図５を参照すると、銀のピークである３ＫｅＶ付近の強いピーク形状が確認できるので、銀／酸化グラフェンナノスクロール水溶液中に不純物が存在することなく、銀ナノ粒子の存在が非常に純粋であることが分かる。また、炭素のピークおよび酸素のピークも容易に観測することができ、銀ナノ粒子は、酸化グラフェンの組成を変化させないことが分かる。
【００２８】
（実施例５）
本発明に係る実施例１における酸化グラフェンおよび銀／酸化グラフェンナノスクロールの構造を、フーリエ変換赤外分光法（ＦＴＩＲ）により分析した。結果を図６に示す。なお、ＦＴＩＲ分析は、ＩＲ Ｐｒｅｓｔｉｇｅ−２１（株式会社島津製作所製）を用いて行った。
【００２９】
図６を参照すると、高周波数領域において、３４３０ｃｍ−１の吸収ピークは、ヒドロキシ基の伸縮振動ピークであり、ヒドロキシ基のピークの大きさと幅を決定するものであることが分かる。また、１６３４ｃｍ−１の吸収ピークは、ヒドロキシ基の屈曲振動ピークであり、酸化グラフェンの溶解度を決定するものであることが分かる。さらに、１３８２ｃｍ−１の吸収ピークは、銀イオンのピークであり、鋭いピーク形状から銀ナノ粒子が高濃度であることが分かる。そして、銀／酸化グラフェンナノスクロールの吸収ピークは、酸化グラフェンの波数と比較して、ヒドロキシ基のピークの強度が減少し、より小さなピーク幅と共に、より小さな波数に完全に変化することが分かる。これは、振動周波数を低下させる電子雲密度を平均化することができる分子間水素結合の存在に起因すると考えられる。
【００３０】
（実施例６）
本発明に係る実施例１における酸化グラフェンおよび銀／酸化グラフェンナノスクロールの構造を、Ｘ線回折（ＸＲＤ）により分析した。結果を図７に示す。なお、ＸＲＤ測定は、ＭｉｎｉＦｌｅｘ３００（株式会社リガク製）を用いて、ＣｕＫα線を使用して行った。
【００３１】
図７を参照すると、銀／酸化グラフェンナノスクロールは、２Θ＝５°に強い回折ピークが確認され、酸化グラフェンが完全に酸化されていることが分かる。また、反射ピークは銀ナノ粒子の結晶構造を示しており、ＸＲＤ標準カロリーと比較して、銀／酸化グラフェンナノスクロールの（１１１）面、（２００）面、（２２０）面、（３１１）面、および（２２２）面のピークは、全て銀ナノ粒子結晶面であることが分かる。
【００３２】
（実施例７）
本発明に係る実施例１における銀／酸化グラフェンナノスクロールの電気伝導度を測定した。なお、電気伝導度の測定は、抵抗率計ＭＣＴ−Ｔ６１０（株式会社三菱ケミカルアナリテック製）を用いて、下記試料１〜６について行った。
【００３３】
ここで、試料１は、実施例１における酸化グラフェン（ＧＯ）水溶液を乾燥させたものであり、比較例として測定を行った。また、試料２は、実施例１における銀／酸化グラフェンナノスクロール（Ａｇ/ＧＯ ＮＳｓ）水溶液を乾燥させたものである。また、試料３〜６は、実施例１におけるＡｇ/ＧＯ ＮＳｓ水溶液を乾燥後、高温で加熱処理を行ったものである。具体的には、試料３は１００℃の加熱処理を行ったもの、試料４は２００℃の加熱処理を行ったもの、試料５は３００℃の加熱処理を行ったもの、試料６は４００℃の加熱処理を行ったものである。これらの電気伝導度の結果を下記表１に示す。
【表１】
2020075828.tif 000003
【００３４】
表１を参照すると、電気伝導度＝１／体積抵抗率の関係から、試料１のＧＯの電気伝導度は、０．４９０×１０−３Ｓであり、試料２のＡｇ/ＧＯ ＮＳｓの電気伝導度は、０．４５２×１０−２Ｓであることが分かり、試料２のＡｇ/ＧＯ ＮＳｓは、試料１のＧＯよりも約１０倍の電気伝導度を有することを確認できる。また、１００℃の加熱処理を行った試料３のＡｇ/ＧＯ ＮＳｓの電気伝導度は、０．３８２Ｓであり、２００℃の加熱処理を行った試料４のＡｇ/ＧＯ ＮＳｓの電気伝導度は、０．３３０×１０３Ｓであることから、高温で加熱処理を行えば、Ａｇ/ＧＯ ＮＳｓの電気伝導度を大幅に向上させることが分かる。また、試料５および試料６は、試料４と比較して、１００倍以上の電気伝導度を有することが分かり、３００℃以上の加熱処理を行った場合は、Ａｇ/ＧＯ ＮＳｓにおける炭素および酸素の含有割合が減少し、銀の含有割合が増加すると考えられ、Ａｇ/ＧＯ ＮＳｓの電気伝導度をさらに向上させることができる。したがって、Ａｇ/ＧＯ ＮＳｓは、優れた導電性を有するので、導電性材料に有効に使用することができる。
【００３５】
以上のように、上記実施例１〜７によれば、改良Ｈｕｍｍｅｒｓ法を用いて、水中での安定性および優れた溶解性を有する酸化グラフェンを製造することができる。そして、製造した酸化グラフェンを分散させた水溶液を担体として使用し、還元剤としてクエン酸ナトリウムを用いて硝酸銀を還元させることで、銀／酸化グラフェン複合体を製造することができる。この製造過程において、銀イオンの存在により、酸化グラフェンの端部に位置するヒドロキシ基およびカルボキシ基が活性化され、分子間水素結合が形成される。そして、この分子間水素結合の分子間力の働きにより、酸化グラフェン層にローリングが生じることで、銀／酸化グラフェンナノスクロールを生成することができる。この酸化グラフェン層のローリングは、酸化グラフェンの溶液中で硝酸銀を還元させる過程において、発生していると考えられる。上記実施例１の製造方法により製造された銀／酸化グラフェンナノスクロールは、１００ｎｍの均一な直径を有しており、内側と外側の両面には、３ｎｍ〜１０ｎｍの直径を有する銀ナノ粒子が分布している。したがって、酸化グラフェンの層間に銀ナノ粒子がインターカレーションされた銀／酸化グラフェンナノスクロールは、優れた導電性を有するので、ナノ電気機械システム（ＮＥＭＳ）センサなどの導電性材料に有効に使用することができる。また、銀／酸化グラフェンナノスクロールは、上記用途の他にも、触媒、水分離膜、樹脂補強材、熱伝導性材料、発光材料、バイオセンサー、水素貯蔵およびエネルギー貯蔵などの用途に使用することができる。
【００３６】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。
【図１】
2020075828.tif 000004
【図２】
2020075828.tif 000005
【図３】
2020075828.tif 000006
【図４】
2020075828.tif 000007
【図５】
2020075828.tif 000008
【図６】
2020075828.tif 000009
【図７】
2020075828.tif 000010